(57)【要約】【課題】  視野角による色度変化の小さい有機ＬＥＤ素子および有機ＬＥＤ表示装置並びにこの有機ＬＥＤ表示装置に適した有機ＬＥＤ表示装置用基板を提供する。【解決手段】  有機ＬＥＤ表示装置１は、誘電体膜３が形成された透明基板２の上に、透明電極である陽極４と、有機層５と、陰極６とがこの順に積層された有機ＬＥＤ素子７を有する。誘電体層３の膜厚は０．５μｍ以上であり、４５０ｎｍ〜６５０ｎｍの波長域において、有機層５の屈折率ｎ１、陽極４の屈折率ｎ２および誘電体膜３の屈折率ｎ３の間に、｜ｎ３−ｎ２｜≦０．２５および｜ｎ１−ｎ２｜≦０．２０の関係が成立する。【選択図】      図１
2006338954.tif 000002
【特許請求の範囲】
【請求項１】
陽極と陰極によって挟持された有機層を備えた有機ＬＥＤ素子において、
前記陽極および前記陰極の少なくとも一方は透明電極であり、
前記有機層とは反対側で前記透明電極に接する誘電体層を有していて、
前記誘電体層の膜厚は０．５μｍ以上であり、
４５０ｎｍ〜６５０ｎｍの波長域において、前記有機層の屈折率ｎ１、前記透明電極の屈折率ｎ２および前記誘電体膜の屈折率ｎ３の間に、少なくとも
｜ｎ３−ｎ２｜≦０．２５
および
｜ｎ１−ｎ２｜≦０．２０
の関係が成立することを特徴とする有機ＬＥＤ素子。
【請求項２】
前記誘電体層の膜厚は、０．５μｍ〜２．０μｍである請求項１に記載の有機ＬＥＤ素子。
【請求項３】
前記誘電体層の膜厚は、１．０μｍ〜２．０μｍである請求項２に記載の有機ＬＥＤ素子。
【請求項４】
４５０ｎｍ〜６５０ｎｍの波長域において、前記有機層の屈折率ｎ１、前記透明電極の屈折率ｎ２および前記誘電体膜の屈折率ｎ３の間に、
｜ｎ３−ｎ２｜≦０．２０
および
｜ｎ１−ｎ２｜≦０．２０
の関係が成立する請求項１〜３のいずれか１項に記載の有機ＬＥＤ素子。
【請求項５】
前記誘電体膜は、ケイ素、酸素、窒素およびアルミニウムよりなる群から選ばれる少なくとも２つの元素で構成される請求項１〜４のいずれか１項に記載の有機ＬＥＤ素子。
【請求項６】
前記誘電体膜は、ＳｉＯｘ膜、ＳｉｘＮｙ膜、ＡｌＮｘ膜、ＳｉＯｘＮｙ膜、ＡｌＯｘＮｙ膜およびＳｉＡｌＯｘＮｙ膜よりなる群から選ばれるいずれか１つの膜である請求項５に記載の有機ＬＥＤ素子。
【請求項７】
前記有機層は白色光を発光する請求項１〜６のいずれか１項に記載の有機ＬＥＤ素子。
【請求項８】
透明基板と、
前記透明基板の上に設けられた誘電体膜と、
前記誘電体膜の上に設けられ、透明導電性材料からなる陽極と仕事関数の小さい金属または該金属の合金からなる陰極とによって有機層が挟持された有機ＬＥＤ素子と、
前記透明基板の上に設けられて前記有機ＬＥＤ素子を封止する封止部材とを有し、
前記誘電体層の膜厚は０．５μｍ以上であり、
４５０ｎｍ〜６５０ｎｍの波長域において、前記有機層の屈折率ｎ１、前記陽極の屈折率ｎ２および前記誘電体膜の屈折率ｎ３の間に、
｜ｎ３−ｎ２｜≦０．２５
および
｜ｎ１−ｎ２｜≦０．２０
の関係が成立することを特徴とする有機ＬＥＤ表示装置。
【請求項９】
不透明基板と、
前記不透明基板の上に設けられ、陽極と透明導電性材料からなる陰極とによって有機層が挟持された有機ＬＥＤ素子と、
前記陰極の上に設けられた誘電体膜と、
前記不透明基板の上に設けられて、前記有機ＬＥＤ素子および前記誘電体膜を封止する透明封止部材とを有し、
前記誘電体層の膜厚は０．５μｍ以上であり、
４５０ｎｍ〜６５０ｎｍの波長域において、前記有機層の屈折率ｎ１、前記陰極の屈折率ｎ２および前記誘電体膜の屈折率ｎ３の間に、少なくとも
｜ｎ３−ｎ２｜≦０．２５
および
｜ｎ１−ｎ２｜≦０．２０
の関係が成立することを特徴とする有機ＬＥＤ表示装置。
【請求項１０】
前記誘電体層の膜厚は、０．５μｍ〜２．０μｍである請求項８または９に記載の有機ＬＥＤ表示装置。
【請求項１１】
前記誘電体層の膜厚は、１．０μｍ〜２．０μｍである請求項１０に記載の有機ＬＥＤ表示装置。
【請求項１２】
４５０ｎｍ〜６５０ｎｍの波長域において、前記有機層の屈折率ｎ１、前記透明電極の屈折率ｎ２および前記誘電体膜の屈折率ｎ３の間に、
｜ｎ３−ｎ２｜≦０．２０
および
｜ｎ１−ｎ２｜≦０．２０
の関係が成立する請求項８〜１１のいずれか１項に記載の有機ＬＥＤ表示装置。
【請求項１３】
前記誘電体膜は、ケイ素、酸素、窒素およびアルミニウムよりなる群から選ばれる少なくとも２つの元素で構成される請求項８〜１２のいずれか１項に記載の有機ＬＥＤ表示装置。
【請求項１４】
前記誘電体膜は、ＳｉＯｘ膜、ＳｉｘＮｙ膜、ＡｌＮｘ膜、ＳｉＯｘＮｙ膜、ＡｌＯｘＮｙ膜およびＳｉＡｌＯｘＮｙ膜よりなる群から選ばれるいずれか１つの膜である請求項１３に記載の有機ＬＥＤ表示装置。
【請求項１５】
前記有機層は白色光を発光する請求項８〜１４のいずれか１項に記載の有機ＬＥＤ表示装置。
【請求項１６】
透明基板と、
前記透明基板の上に設けられた膜厚０．５μｍ以上の誘電体膜と、
前記誘電体膜の上に設けられた透明電極膜とを有し、
４５０ｎｍ〜６５０ｎｍの波長域において、前記誘電体膜の屈折率ｎａと前記透明電極膜の屈折率ｎｂとの間に、
｜ｎａ−ｎｂ｜≦０．２５
の関係が成立することを特徴とする有機ＬＥＤ表示装置用基板。
【請求項１７】
前記誘電体層の膜厚は、０．５μｍ〜２．０μｍである請求項１６に記載の有機ＬＥＤ表示装置用基板。
【請求項１８】
前記誘電体層の膜厚は、１．０μｍ〜２．０μｍである請求項１７に記載の有機ＬＥＤ表示装置用基板。
【請求項１９】
４５０ｎｍ〜６５０ｎｍの波長域において、前記誘電体膜の屈折率ｎａと前記透明電極膜の屈折率ｎｂとの間に、
｜ｎａ−ｎｂ｜≦０．２０
の関係が成立する請求項１６〜１８のいずれか１項に記載の有機ＬＥＤ表示装置用基板。
【請求項２０】
前記誘電体膜は、ケイ素、酸素、窒素およびアルミニウムよりなる群から選ばれる少なくとも２つの元素で構成される請求項１６〜１９のいずれか１項に記載の有機ＬＥＤ素子装置用基板。
【請求項２１】
前記誘電体膜は、ＳｉＯｘ膜、ＳｉｘＮｙ膜、ＡｌＮｘ膜、ＳｉＯｘＮｙ膜、ＡｌＯｘＮｙ膜およびＳｉＡｌＯｘＮｙ膜よりなる群から選ばれるいずれか１つの膜である請求項２０に記載の有機ＬＥＤ表示装置用基板。
【発明の詳細な説明】
【技術分野】
【０００１】
本発明は、有機ＬＥＤ（Ｌｉｇｈｔ−Ｅｍｉｔｔｉｎｇ  Ｄｉｏｄｅ）素子、有機ＬＥＤ表示装置および有機ＬＥＤ表示装置用基板に関する。
【背景技術】
【０００２】
有機ＬＥＤ素子は、有機ＥＬ（Ｅｌｅｃｔｒｏ  Ｌｕｍｉｎｅｓｃｅｎｃｅ）素子とも呼ばれ、有機物中に注入された電子と正孔が再結合して生じた励起子によって発光が起こる現象を利用した素子である。
【０００３】
近年では、この有機ＬＥＤ素子を用いたディスプレイの開発が盛んに行われている。これは、有機ＬＥＤディスプレイが、液晶ディスプレイに比較して、広い視野角、速い応答速度および高いコントラストなどを有することによるものである。
【０００４】
一般に、有機ＬＥＤ素子は、透明導電膜と金属電極の間に有機膜が挟持された構造を有し、素子の内部で発光した光は、透明電極を介して素子の外部に取り出される。ここで、発光光は、素子の内部で全方位に等しい強度で放射される。すなわち、素子の前方に放射される光と等しい強度の光が、素子の背面方向にも放射される。したがって、外部に取り出す光の量を高めるには、背面に放射された光を前方に反射させ、効率よくこれを取り出すことが必要となる。
【０００５】
しかし、素子の前方に直接向かう光と、反射して前方に戻ってくる光とは、互いに干渉し合う。また、各層を構成する部材の間には屈折率差があるために、界面においても光の反射が起こる。このことを、図３９を用いて説明する。
【０００６】
図３９は、従来の有機ＬＥＤ表示装置の断面模式図である。図に示すように、有機ＬＥＤ表示装置９１は、ガラス基板９２の上に、陽極であるＩＴＯ（Ｉｎｄｉｕｍ  Ｔｉｎ  Ｏｘｉｄｅ）９３と、有機膜９４と、陰極であるアルミニウム膜９５とが、この順に積層された有機ＬＥＤ素子９６を有する。ここで、ガラス基板９２の屈折率は１．５５程度、有機膜９４の屈折率は１．８程度、ＩＴＯ９３の屈折率は１．９程度である。
【０００７】
また、有機ＬＥＤ表示装置９１には、ガラス基板９２の上に、有機ＬＥＤ素子９６を封止する封止部材９７が設けられている。尚、図３９において、符号９８は、有機ＬＥＤ素子９６に駆動電圧を印加する電源である。
【０００８】
有機ＬＥＤ素子９６に電圧を印加すると、陰極からは電子が、陽極からは正孔がそれぞれキャリアとして注入される。これらのキャリアは有機膜９４の内部で再結合し、これにより発生した励起子によって発光が起こる。
【０００９】
発光領域から放射された光には、有機ＬＥＤ表示装置９１の前方（図の下方向）に向かう光９９の他に、一旦背面方向（図の上方向）に向かった後、アルミニウム膜９５で反射されてから前方に向かう光１００もある。
【００１０】
また、ガラス基板９２とＩＴＯ９３との界面には、大きな屈折率段差があるために、前方に向かった後に、ガラス基板９２で反射されて背面方向に向かい、さらに、アルミニウム膜９５で反射されて再び前方に向かう光１０１もある。
【００１１】
同様に、背面方向に向かった後に、アルミニウム膜９５、ガラス基板９２、アルミニウム膜９５の順で反射される光１０２もある。
【００１２】
これらの光（９９，１００，１０１，１０２）は互いに干渉し合うので、色度が視野角に依存して変化してしまうという問題があった。
【００１３】
こうした問題に対しては、従来より、有機ＬＥＤ素子を構成する各膜の膜厚について、前方放射光と背面放射光の反射光との位相差が、光学干渉の強め合いの条件を満たすように最適化することが行われている（例えば、非特許文献１参照。）。
【００１４】
例えば、発光領域から陰極反射面までの光学的距離をＬ１、陽極側反射面までの距離をＬ２とすると、波長λの光に対する干渉の強め合いの条件は、
Ｌ１＝｛（２ｍ＋１）／４｝λ
Ｌ２＝｛（ｍ＋１）／２｝λ
（但し、ｍ＝０，１，・・・）
となる。したがって、光学的干渉の影響を受ける発光スペクトルや、外部量子効率が最適となるＬ２を求め、Ｌ２を構成する有機膜（正孔注入層や正孔輸送層）とＩＴＯとの膜厚バランスを調整することによって、有機ＬＥＤ素子の外部に取り出される光を大きくすることができる。
【００１５】
一方、水や酸素から有機ＬＥＤ素子を保護する保護層と、保護層の上下にある部材との屈折率差に起因して、これらの界面で光が反射して発光量が減少する問題を解決するために、保護層の屈折率を上層から下層に向かって変化させる方法も提案されている（例えば、特許文献１参照。）。
【００１６】
例えば、屈折率の異なる材料からなる２つの層の界面を光が通過する場合、界面における反射率Ｒは、各層の屈折率をそれぞれｎａおよびｎｂとすると、
Ｒ＝（ｎａ−ｎｂ）２／（ｎａ＋ｎｂ）２
で表される。したがって、屈折率ｎａとｎｂの差が小さくなるほど、屈折率Ｒは小さくなるので、界面を透過する光の強度が増加することになる。
【００１７】
【非特許文献１】宮口  敏、外６名、“有機ＥＬフルカラーディスプレイの開発”、パイオニア  アール・アンド・ディー（ＰＩＯＮＥＲ  Ｒ＆Ｄ）、第１１巻、第１号、ｐ．２１−２８
【特許文献１】特開２００３−１３３０６２号公報
【発明の開示】
【発明が解決しようとする課題】
【００１８】
しかしながら、光学干渉の強め合いの条件を満たすように膜厚を最適化する方法では、各膜について屈折率に応じた膜厚の厳密な制御が必要となる。一方、色度の視野角依存性に対する要求は高まる傾向にあり、これを膜厚の最適化のみによって対処するのには限界があった。
【００１９】
また、保護層の屈折率を連続的に変化させる方法では、このような保護層を形成するのが容易でないという問題があった。
【００２０】
本発明はこのような問題点に鑑みてなされたものである。即ち、本発明の目的は、簡易な方法によって視野角による色度変化の低減が図られた有機ＬＥＤ素子を提供することにある。
【００２１】
また、本発明の目的は、視野角による色度変化の小さい有機ＬＥＤ表示装置を提供することにある。
【００２２】
さらに、本発明の目的は、視野角による色度変化の小さい有機ＬＥＤ表示装置に適した基板を提供することにある。
【００２３】
本発明の他の目的および利点は、以下の記載から明らかとなるであろう。
【課題を解決するための手段】
【００２４】
本願第１の態様は、陽極と陰極によって挟持された有機層を備えた有機ＬＥＤ素子において、陽極および陰極の少なくとも一方が透明電極であり、有機層とは反対側で透明電極に接する誘電体層を有していて、誘電体層の膜厚は０．５μｍ以上であり、４５０ｎｍ〜６５０ｎｍの波長域において、有機層の屈折率ｎ１、透明電極の屈折率ｎ２および誘電体膜の屈折率ｎ３の間に、少なくとも
｜ｎ３−ｎ２｜≦０．２５
および
｜ｎ１−ｎ２｜≦０．２０
の関係が成立することを特徴とする有機ＬＥＤ素子に関する。
【００２５】
本願第１の態様において、誘電体層の膜厚は、０．５μｍ以上２．０μｍ以下とすることができる。特に、誘電体層の膜厚が、１．０μｍ以上２．０μｍ以下であることが好ましい。
【００２６】
また、本願第１の態様では、４５０ｎｍ〜６５０ｎｍの波長域において、有機層の屈折率ｎ１、前記透明電極の屈折率ｎ２および前記誘電体膜の屈折率ｎ３の間に、
｜ｎ３−ｎ２｜≦０．２０
および
｜ｎ１−ｎ２｜≦０．２０
の関係が成立することがより好ましい。
【００２７】
本願第１の態様において、誘電体膜は、ケイ素、酸素、窒素およびアルミニウムよりなる群から選ばれる少なくとも２つの元素で構成されるものとすることができる。特に、誘電体膜は、ＳｉＯｘ膜、ＳｉｘＮｙ膜、ＡｌＮｘ膜、ＳｉＯｘＮｙ膜、ＡｌＯｘＮｙ膜およびＳｉＡｌＯｘＮｙ膜よりなる群から選ばれるいずれか１の膜であることが好ましい。また、本願第１の態様において、有機層は白色光を発光するものとすることができる。
【００２８】
本願第２の態様は、透明基板と、この透明基板の上に設けられた誘電体膜と、この誘電体膜の上に設けられ、透明導電性材料からなる陽極と仕事関数の小さい金属またはこの金属の合金からなる陰極とによって有機層が挟持された有機ＬＥＤ素子と、透明基板の上に設けられて有機ＬＥＤ素子を封止する封止部材とを有し、誘電体層の膜厚が０．５μｍ以上であり、４５０ｎｍ〜６５０ｎｍの波長域において、有機層の屈折率ｎ１、陽極の屈折率ｎ２および誘電体膜の屈折率ｎ３の間に、
｜ｎ３−ｎ２｜≦０．２５
および
｜ｎ１−ｎ２｜≦０．２０
の関係が成立することを特徴とする有機ＬＥＤ表示装置に関する。
【００２９】
本願第３の態様は、不透明基板と、不透明基板の上に設けられ、陽極と透明導電性材料からなる陰極とによって有機層が挟持された有機ＬＥＤ素子と、陰極の上に設けられた誘電体膜と、不透明基板の上に設けられて、有機ＬＥＤ素子および誘電体膜を封止する透明封止部材とを有し、誘電体層の膜厚が０．５μｍ以上であり、４５０ｎｍ〜６５０ｎｍの波長域において、有機層の屈折率ｎ１、陰極の屈折率ｎ２および誘電体膜の屈折率ｎ３の間に、少なくとも
｜ｎ３−ｎ２｜≦０．２５
および
｜ｎ１−ｎ２｜≦０．２０
の関係が成立することを特徴とする有機ＬＥＤ表示装置に関する。
【００３０】
本願第２の態様および本願第３の態様において、誘電体層の膜厚は、０．５μｍ以上２．０μｍ以下であることが好ましい。特に、誘電体層の膜厚は、１．０μｍ以上２．０μｍ以下であることが好ましい。
【００３１】
また、本願第２の態様および本願第３の態様では、４５０ｎｍ〜６５０ｎｍの波長域において、有機層の屈折率ｎ１、透明電極の屈折率ｎ２および誘電体膜の屈折率ｎ３の間に、
｜ｎ３−ｎ２｜≦０．２０
および
｜ｎ１−ｎ２｜≦０．２０
の関係が成立することがより好ましい。
【００３２】
本願第２の態様および本願第３の態様において、誘電体膜は、ケイ素、酸素、窒素およびアルミニウムよりなる群から選ばれる少なくとも２つの元素で構成されるものとすることができる。特に、誘電体膜は、ＳｉＯｘ膜、ＳｉｘＮｙ膜、ＡｌＮｘ膜、ＳｉＯｘＮｙ膜、ＡｌＯｘＮｙ膜およびＳｉＡｌＯｘＮｙ膜よりなる群から選ばれるいずれか１の膜であることが好ましい。また、有機層は白色光を発光するものとすることができる。
【００３３】
本願第４の態様は、透明基板と、この透明基板の上に設けられた膜厚０．５μｍ以上の誘電体膜と、この誘電体膜の上に設けられた透明電極膜とを有し、４５０ｎｍ〜６５０ｎｍの波長域において、誘電体膜の屈折率ｎａと透明電極膜の屈折率ｎｂとの間に、
｜ｎａ−ｎｂ｜≦０．２５
の関係が成立することを特徴とする有機ＬＥＤ表示装置用基板に関する。
【００３４】
本願第４の態様において、誘電体層の膜厚は、０．５μｍ以上２．０μｍ以下であることが好ましい。特に、誘電体層の膜厚は、１．０μｍ以上２．０μｍ以下であることが好ましい。
【００３５】
また、本願第４の態様では、４５０ｎｍ〜６５０ｎｍの波長域において、誘電体膜の屈折率ｎａと透明電極膜の屈折率ｎｂとの間に、
｜ｎａ−ｎｂ｜≦０．２０
の関係が成立することがより好ましい。
【００３６】
本願第４の態様において、誘電体膜は、ケイ素、酸素、窒素およびアルミニウムよりなる群から選ばれる少なくとも２つの元素で構成されるものとすることができる。特に、誘電体膜は、ＳｉＯｘ膜、ＳｉｘＮｙ膜、ＡｌＮｘ膜、ＳｉＯｘＮｙ膜、ＡｌＯｘＮｙ膜およびＳｉＡｌＯｘＮｙ膜よりなる群から選ばれるいずれか１の膜であることが好ましい。
【発明の効果】
【００３７】
本願第１の態様によれば、有機層とは反対側で透明電極に接する誘電体層を設けることによって、視野角による色度変化の小さい有機ＬＥＤ素子を得ることができる。
【００３８】
また、本願第２の態様によれば、透明基板と陽極との間に誘電体膜を設けることによって、色度の視野角依存性に優れた有機ＬＥＤ表示装置を得ることができる。
【００３９】
また、本願第３の態様によれば、陰極の上に誘電体膜を設けることによって、色度の視野角依存性に優れた有機ＬＥＤ表示装置を得ることができる。
【００４０】
さらに、本願第４の態様によれば、基板と透明電極膜との間に誘電体膜を設けることによって、視野角による色度変化の小さい有機ＬＥＤ表示装置に適した基板とすることができる。
【発明を実施するための最良の形態】
【００４１】
本発明者は、鋭意研究した結果、陽極と陰極によって挟持された有機層を備えた有機ＬＥＤ素子において、陽極および陰極の少なくとも一方を透明電極とし、有機層とは反対側で透明電極に接する誘電体層を設けることによって、視野角による色度変化を小さくできることを見出した。
【００４２】
但し、誘電体層の膜厚は０．５μｍ以上であり、また、４５０ｎｍ〜６５０ｎｍの波長域において、有機層の屈折率をｎ１、透明電極の屈折率をｎ２、誘電体膜の屈折率をｎ３とすると、少なくとも
｜ｎ３−ｎ２｜≦０．２５、および
｜ｎ１−ｎ２｜≦０．２０
の関係が成立することを要する。
【００４３】
例えば、上記の有機ＬＥＤ素子において、陽極が透明電極であって陽極から発光光が取り出される場合には、次の関係が成立することを必要とする。
【００４４】
すなわち、誘電体層の膜厚は０．５μｍ以上であることを要する。また、４５０ｎｍ〜６５０ｎｍの波長域において、有機層の屈折率ｎ１、透明電極（陽極）の屈折率ｎ２および誘電体膜の屈折率ｎ３の間に、
｜ｎ３−ｎ２｜≦０．２５、および
｜ｎ１−ｎ２｜≦０．２０
の関係が成立することを要する。
【００４５】
また、上記の有機ＬＥＤ素子において、陰極が透明電極であって陰極から発光光が取り出される場合には、少なくとも次の関係が成立することを必要とする。
【００４６】
すなわち、誘電体膜の膜厚は０．５μｍ以上であることを要する。また、４５０ｎｍ〜６５０ｎｍの波長域において、有機層の屈折率ｎ１、透明電極（陰極）の屈折率ｎ２および誘電体膜の屈折率ｎ３の間に、
｜ｎ３−ｎ２｜≦０．２５、および
｜ｎ１−ｎ２｜≦０．２０
の関係が成立することを要する。
【００４７】
さらに、陽極および陰極が透明電極であって、両極から発光光が取り出される場合には、陽極および陰極のそれぞれについて上記の関係が成立することを要する。
【００４８】
また、本発明者は、透明基板と、この透明基板の上に設けられた膜厚０．５μｍ以上の誘電体膜と、この誘電体膜の上に設けられた透明電極膜とを有し、４５０ｎｍ〜６５０ｎｍの波長域において、誘電体膜の屈折率ｎａと透明電極膜の屈折率ｎｂとの間に、
｜ｎａ−ｎｂ｜≦０．２５
の関係が成立する有機ＬＥＤ表示装置用基板を用いることにより、視野角による色度変化の小さい有機ＬＥＤ表示装置を提供できることを見出した。
【００４９】
上記の有機ＬＥＤ表示装置用基板において、透明電極膜の上に形成される有機層や、有機層の上に透明電極膜に対向して設けられる他の電極膜には、有機ＬＥＤ表示装置に適した材料が用いられる。特に、透明電極との屈折率差が０．２０未満である有機層が好適である。
【００５０】
以下、本発明の有機ＬＥＤ表示素子および有機ＬＥＤ表示装置用基板について、さらに詳細に説明するとともに、本発明の有機ＬＥＤ表示装置についても説明する。尚、本明細書において、「透明」とは可視光に対する透過率が高いことを言い、誘電体膜は透明材料からなる膜であるとする。
【００５１】
図１は、本実施の形態における第１の有機ＬＥＤ表示装置の断面模式図である。
【００５２】
図１に示すように、有機ＬＥＤ表示装置１は、透明基板２の上に、誘電体膜３を介して、透明電極である陽極４と、有機層５と、陰極６とがこの順に積層された有機ＬＥＤ素子７を有する。また、有機ＬＥＤ素子７は、透明基板２上に設けられた封止部材８によって封止されている。封止部材８は、例えば、接着剤などを介して透明基板２に固定される。尚、図１において、符号９は、有機ＬＥＤ素子７に駆動電圧を印加する電源である。
【００５３】
図１で、本発明における有機ＬＥＤ表示装置用基板は、透明基板２と、誘電体膜３と、陽極４とによって構成される。ここで、図１では、透明導電性材料が所定の電極パターン（図示せず）にパターニングされることによって陽極４を形成している。このように、本発明における有機ＬＥＤ表示装置用基板では、透明導電性材料がパターニングされた状態とすることができる。但し、本発明はこれに限られるものではなく、透明導電性材料がパターニングされる前の状態をも含むものとする。
【００５４】
有機ＬＥＤ表示装置１では、有機層５で発光した光は、陽極４側から外部に取り出される。したがって、透明基板２には、可視光に対する透過率が高い材料が用いられる。具体的には、アルカリガラス、無アルカリガラスおよび石英ガラスなどの無機ガラスの他に、ポリエステル、ポリカーボネート、ポリエーテル、ポリスルホン、ポリエーテルスルホン、ポリビニルアルコール並びにポリフッ化ビニリデンおよびポリフッ化ビニルなどのフッ素含有ポリマーなどの透明材料が挙げられる。
【００５５】
また、陽極４には、透明であって仕事関数の大きな金属若しくはその合金または他の導電性化合物が用いられる。例えば、ＩＴＯ（Ｉｎｄｉｕｍ  Ｔｉｎ  Ｏｘｉｄｅ）、ＳｎＯ２またはＺｎＯなどを陽極材料として用いることができる。
【００５６】
一方、陰極６には、仕事関数の小さな金属またはその合金が用いられる。具体的には、アルカリ金属、アルカリ土類金属および周期表第３族の金属などが挙げられる。この内、安価で化学的安定性のよい材料であることから、アルミニウム（Ａｌ）、マグネシウム（Ｍｇ）またはこれらの合金などが好ましく用いられる。
【００５７】
また、図２は、本実施の形態における第２の有機ＬＥＤ表示装置の断面図である。
【００５８】
図２に示すように、有機ＬＥＤ表示装置１１は、不透明基板１２の上に、陽極１３と、有機層１４と、電子注入層１５と、透明電極である陰極１６とがこの順に積層された有機ＬＥＤ素子１７を有する。また、陰極１６の上には誘電体膜１８が形成されている。さらに、有機ＬＥＤ素子１７は、不透明基板１２上に設けられた透明な封止部材１９によって封止されている。封止部材１９は、例えば、接着剤などを介して不透明基板１２に固定される。尚、図２において、符号２０は、有機ＬＥＤ素子１７に駆動電圧を印加する電源である。
【００５９】
有機ＬＥＤ表示装置１１では、有機層１４で発光した光は、陰極１６側から外部に取り出される。したがって、封止部材１９には、アルカリガラス、無アルカリガラスおよび石英ガラスなどの無機ガラスの他に、ポリエステル、ポリカーボネート、ポリエーテル、ポリスルホン、ポリエーテルスルホン、ポリビニルアルコール並びにポリフッ化ビニリデンおよびポリフッ化ビニルなどのフッ素含有ポリマーなどの透明材料が用いられる。
【００６０】
また、陰極１６には、ＩＴＯ、ＳｎＯ２またはＺｎＯなどの透明電極が用いられる。さらに、電子注入層１５としては、例えば、ＬｉＦまたはＬｉＯ２などを用いることができる。
【００６１】
尚、本実施の形態においては、有機層１４の上に、次のような透明電極膜を設け、この透明電極膜を陰極として使用することもできる。
【００６２】
具体的には、透明電極膜として、仕事関数の小さい金属、その酸化物およびそのハロゲン化物よりなる群から選ばれる少なくとも１種の無機化合物と、電子輸送性を有し還元電位が負で前記無機化合物よりも還元電位の低い有機化合物との共蒸着膜からなる第１の透明電極層と、金属酸化物からなる第２の透明電極層との２層膜を用いることができる。
【００６３】
上記の無機化合物としては、例えば、リチウム（Ｌｉ）、ナトリウム（Ｎａ）、カリウム（Ｋ）、ルビジウム（Ｒｂ）およびセシウム（Ｃｓ）などのアルカリ金属、マグネシウム（Ｍｇ）、カルシウム（Ｃａ）、ストロンチウム（Ｓｒ）およびバリウム（Ｂａ）などのアルカリ土類金属、イットリウム（Ｙ）、セリウム（Ｃｅ）、プラセオジム（Ｐｒ）、ネオジム（Ｎｄ）、プロメチウム（Ｐｍ）、サマリウム（Ｓｍ）、ユウロピウム（Ｅｕ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）およびイッテルビウム（Ｙｂ）などの希土類金属、並びに、これらの金属の酸化物およびハロゲン化物などが挙げられる。
【００６４】
また、上記の有機化合物としては、例えば、トリス（８−キノリノラート）アルミニウム錯体（Ａｌｑ３）、ビス（８−ヒドロキシ）キナルジンアルミニウムフェノキサイド（Ａｌｑ′２ＯＰｈ）、ビス（８−ヒドロキシ）キナルジンアルミニウム−２，５−ジメチルフェノキサイド（ＢＡｌｑ）、モノ（２，２，６，６−テトラメチル−３，５−ヘプタンジオナート）リチウム錯体（Ｌｉｑ）、モノ（８−キノリノラート）ナトリウム錯体（Ｎａｑ）、モノ（２，２，６，６−テトラメチル−３，５−ヘプタンジオナート）リチウム錯体、モノ（２，２，６，６−テトラメチル−３，５−ヘプタンジオナート）ナトリウム錯体およびビス（８−キノリノラート）カルシウム錯体（Ｃａｑ２）などのキノリン誘導体の金属錯体、並びに、Ｃ６０およびＣ７０などのフラーレン構造を有する炭素クラスターまたはその金属錯体などが挙げられる。
【００６５】
さらに、第２の透明電極層を構成する金属酸化物としては、例えば、インジウム（Ｉｎ）、アンチモン（Ｓｂ）または亜鉛（Ｚｎ）の酸化物、ＩＴＯ、インジウムとアンチモンの酸化物およびインジウムと亜鉛の酸化物などが挙げられる。
【００６６】
図２において、陽極１３は、図１の有機ＬＥＤ表示装置１と同様のものを用いることができる。但し、陽極材料は、正孔注入能が高い仕事関数の大きな材料であればよく、ＩＴＯ、ＳｎＯ２およびＺｎＯなどの透明材料だけでなく、金（Ａｕ）などの不透明材料を用いることもできる。尚、図２の例では、陽極１３が透明電極である場合を想定している。
【００６７】
一方、基板１２には、シリコン（Ｓｉ）などの不透明材料が用いられる。
【００６８】
図３は、本実施の形態における第３の有機ＬＥＤ表示装置の断面図である。
【００６９】
図３に示すように、有機ＬＥＤ表示装置２１は、透明基板２２の上に、第１の誘電体膜２３を介して、透明電極である陽極２４と、有機層２５と、電子注入層２６と、透明電極である陰極２７とがこの順に積層された有機ＬＥＤ素子２８を有する。また、陰極２７の上には、第２の誘電体膜２９が形成されている。さらに、有機ＬＥＤ素子２８および第２の誘電体膜２９は、透明基板２２上に設けられた透明な封止部材３０によって封止されている。封止部材３０は、例えば、接着剤などを介して透明基板２２に固定される。尚、図３で、符号３１は、有機ＬＥＤ素子２８に駆動電圧を印加する電源である。
【００７０】
図３で、本発明における有機ＬＥＤ表示装置用基板は、透明基板２２と、第１の誘電体膜２３と、陽極２４とによって構成される。ここで、図３では、透明導電性材料を所定の電極パターン（図示せず）にパターニングすることによって陽極２４を形成している。このように、本発明における有機ＬＥＤ表示装置用基板では、透明導電性材料がパターニングされた状態とすることができる。但し、本発明はこれに限られるものではなく、透明導電性材料がパターニングされる前の状態をも含むものとする。
【００７１】
透明基板２２および封止部材３０は、例えば、アルカリガラス、無アルカリガラスおよび石英ガラスなどの無機ガラスの他に、ポリエステル、ポリカーボネート、ポリエーテル、ポリスルホン、ポリエーテルスルホン、ポリビニルアルコール並びにポリフッ化ビニリデンおよびポリフッ化ビニルなどのフッ素含有ポリマーなどの透明材料を用いて形成することができる。
【００７２】
陽極２４には、透明であって仕事関数の大きな金属若しくはその合金または他の導電性化合物が用いられる。例えば、ＩＴＯ（Ｉｎｄｉｕｍ  Ｔｉｎ  Ｏｘｉｄｅ）、ＳｎＯ２またはＺｎＯなどを陽極材料として用いることができる。
【００７３】
陰極２７には、ＩＴＯ、ＳｎＯ２またはＺｎＯなどの透明電極が用いられる。また、電子注入層２６としては、例えば、ＬｉＦまたはＬｉＯ２などを用いることができる。
【００７４】
尚、図２の有機ＬＥＤ表示装置１１と同様に、有機層２５の上に、次のような透明電極膜を設け、この透明電極膜を陰極として使用することもできる。
【００７５】
透明電極膜としては、仕事関数の小さい金属、その酸化物およびそのハロゲン化物よりなる群から選ばれる少なくとも１種の無機化合物と、電子輸送性を有し還元電位が負で前記無機化合物よりも還元電位の低い有機化合物との共蒸着膜からなる第１の透明電極層と、金属酸化物からなる第２の透明電極層との２層膜を用いることができる。
【００７６】
上述した有機ＬＥＤ素子（１，１１，２１）は、有機層（５，１４，２５）が、それぞれ、正孔輸送層、発光層および電子輸送層からなる３層型の素子とすることができる。
【００７７】
また、これらの有機ＬＥＤ素子は、発光層が正孔輸送性または電子輸送性を併せ持つ２層型の素子とすることもできる。
【００７８】
さらに、陽極からの正孔注入障壁を低くするために、正孔輸送層と陽極の間に、陽極とのイオン化ポテンシャルの差が小さい正孔注入層がさらに１層設けられた構造とすることもできる。
【００７９】
正孔輸送層としては、例えば、Ｎ，Ｎ’−ビス（１−ナフチル）−Ｎ，Ｎ’−ジフェニル−１，１’−ビフェニル−４，４’−ジアミン（ＮＰＤ）、Ｎ，Ｎ’−ジフェニル−Ｎ，Ｎ’−ビス［Ｎ−フェニル−Ｎ−（２−ナフチル）−４’−アミノビフェニル−４−イル］−１，１’−ビフェニル−４，４’−ジアミン（ＮＰＴＥ）、１，１−ビス［（ジ−４−トリルアミノ）フェニル］シクロヘキサン（ＨＴＭ２）およびＮ，Ｎ’−ジフェニル−Ｎ，Ｎ’−ビス（３−メチルフェニル）−１，１’−ジフェニル−４，４’−ジアミン（ＴＰＤ）などが挙げられる。
【００８０】
電子輸送層としては、例えば、２，５−ビス（１−ナフチル）−１，３，４−オキサジアゾール（ＢＮＤ）および２−（４−ｔ−ブチルフェニル）−５−（４−ビフェニル）−１，３，４−オキサジアゾール（ＰＢＤ）などが挙げられる。
【００８１】
発光層には、注入された電子と正孔が再結合できる場を提供し、且つ、発光効率の高い材料を用いる。具体的には、トリス（８−キノリノラート）アルミニウム錯体（Ａｌｑ３）、ビス（８−ヒドロキシ）キナルジンアルミニウムフェノキサイド（Ａｌｑ′２ＯＰｈ）、ビス（８−ヒドロキシ）キナルジンアルミニウム−２，５−ジメチルフェノキサイド（ＢＡｌｑ）、モノ（２，２，６，６−テトラメチル−３，５−ヘプタンジオナート）リチウム錯体（Ｌｉｑ）、モノ（８−キノリノラート）ナトリウム錯体（Ｎａｑ）、モノ（２，２，６，６−テトラメチル−３，５−ヘプタンジオナート）リチウム錯体、モノ（２，２，６，６−テトラメチル−３，５−ヘプタンジオナート）ナトリウム錯体およびビス（８−キノリノラート）カルシウム錯体（Ｃａｑ２）などのキノリン誘導体の金属錯体、テトラフェニルブタジエン、フェニルキナクドリン（ＱＤ）、アントラセン、ペリレン並びにコロネンなどの蛍光性物質が挙げられる。
【００８２】
上記の蛍光性物質は、それ自体で発光が可能なホスト物質と組み合わせて、ドーパントとして使用することが好ましい。これにより、ホスト物質の発光波長特性を変化させることができ、長波長に移行した発光が可能になるとともに、素子の発光効率および安定性を向上させることが可能となる。
【００８３】
ホスト物質としては、キノリノラト錯体が好ましく、特に、８−キノリノールおよびその誘導体を配位子としたアルミニウム錯体が好ましい。
【００８４】
以上述べた有機ＬＥＤ表示装置（１，１１，２１）は、いずれも誘電体膜（３，１８，２３，２９）を有する。すなわち、本実施の形態は、透明電極に接して誘電体膜を設けることを特徴としている。ここで、誘電体膜は、透明であって且つ有機層および透明電極と同程度の屈折率を有するものとする。
【００８５】
以下、第１の有機ＬＥＤ表示装置１、第２の有機ＬＥＤ表示装置１１および第３の有機ＬＥＤ表示装置２１における誘電体膜（３，１８，２３，２９）について、それぞれ具体的に説明する。
【００８６】
図１に示す第１の有機ＬＥＤ表示装置１では、陽極２４の側から発光光が外部に取り出される。この場合、可視光の内の特に視感度が高い波長域（４５０ｎｍ〜６５０ｎｍ）において、有機層５の屈折率をｎ１、陽極４の屈折率をｎ２、誘電体膜３の屈折率をｎ３とすると、
｜ｎ３−ｎ２｜≦０．２５      （１）
および
｜ｎ１−ｎ２｜≦０．２０      （２）
の関係が成立することを要する。
【００８７】
特に、上記波長域において、
｜ｎ３−ｎ２｜≦０．２０、および
｜ｎ１−ｎ２｜≦０．２０
の関係が成立することが好ましい。
【００８８】
また、図２の有機ＬＥＤ表示装置１１では、陰極１６の側から発光光が外部に取り出される。この場合、４５０ｎｍ〜６５０ｎｍの波長域において、有機層１４の屈折率をｎ１′、陰極１６の屈折率をｎ２′、誘電体膜１８の屈折率をｎ３′、陽極１３の屈折率をｎ４′とすると、
｜ｎ３′−ｎ２′｜≦０．２５、
｜ｎ１′−ｎ２′｜≦０．２０、および
｜ｎ１′−ｎ４′｜≦０．２０
の関係が成立することを要する。
【００８９】
特に、上記波長域において、
｜ｎ３′−ｎ２′｜≦０．２０、
｜ｎ１′−ｎ２′｜≦０．２０、および
｜ｎ１′−ｎ４′｜≦０．２０
の関係が成立することが好ましい。
【００９０】
但し、図２の有機ＬＥＤ表示装置１１において、陽極１３が不透明電極である場合には、４５０ｎｍ〜６５０ｎｍの波長域において、
｜ｎ３′−ｎ２′｜≦０．２５、および
｜ｎ１′−ｎ２′｜≦０．２０
の関係が成立すればよい。
【００９１】
特に、陽極１３が不透明電極である場合には、上記波長域において、
｜ｎ３′−ｎ２′｜≦０．２０、および
｜ｎ１′−ｎ２′｜≦０．２０
の関係が成立することが好ましい。
【００９２】
また、図３の有機ＬＥＤ表示装置２１では、陽極２４および陰極２７の両側から発光光が外部に取り出される。この場合、４５０ｎｍ〜６５０ｎｍの波長域において、有機層２５の屈折率をｎ１″、陽極２４の屈折率をｎ２″、第１の誘電体膜２３の屈折率をｎ３″、陰極２７の屈折率をｎ４″、第２の誘電体膜２９の屈折率をｎ５″とすると、
｜ｎ３″−ｎ２″｜≦０．２５、
｜ｎ５″−ｎ４″｜≦０．２５、
｜ｎ１′−ｎ２′｜≦０．２０、および
｜ｎ１′−ｎ４′｜≦０．２０
の関係が成立することを要する。
【００９３】
特に、上記波長域において、
｜ｎ３″−ｎ２″｜≦０．２０、
｜ｎ５″−ｎ４″｜≦０．２０、
｜ｎ１″−ｎ２″｜≦０．２０、および
｜ｎ１″−ｎ４″｜≦０．２０
の関係が成立することが好ましい。
【００９４】
尚、本発明における誘電体膜は、膜厚方向に屈折率が連続的に変化するのではなく、膜中で略一様な屈折率を有しているものとする。
【００９５】
図６は、図１の構造を有する有機ＬＥＤ表示装置について、４５０ｎｍ〜６５０ｎｍの波長域での誘電体膜の屈折率に対する色差変化を表したものである。
【００９６】
尚、図６の例では、ガラス基板の上に、誘電体膜、ＩＴＯ、有機層およびアルミニウム膜をこの順に積層した有機ＬＥＤ表示装置について示している。ここで、ＩＴＯと有機層との間には、（２）式の関係が成立するものとする。また、有機層は、正孔輸送層と、青色発光層と、黄色発光層と、電子輸送層とからなり、有機層から発光される光は白色光であるとする。一般に、白色光における色度変化が、観察者に最も敏感に認識されるからである。
【００９７】
また、図６では、誘電体膜の屈折率をＩＴＯの屈折率に対する比で表している。但し、横軸で「なし」とあるのは、誘電体膜がない従来例に対応する。
【００９８】
図６から分かるように、ＩＴＯと同程度の屈折率を有する誘電体膜をガラス基板とＩＴＯとの間に設けることによって、従来より色差を小さくすることができる。
【００９９】
一般に、色差（ΔｘおよびΔｙ）が±０．０３以上変化すると、観察者に色度変化が視認され易くなる。したがって、図６の例では、ＩＴＯの屈折率に対する誘電体膜の屈折率が０．９倍〜１．２倍であることが好ましく、１．０倍〜１．２倍であることがより好ましい。
【０１００】
また、図７は、図６と同様の構造を有する有機ＬＥＤ表示装置について、４５０ｎｍ〜６５０ｎｍの波長域での誘電体膜の膜厚に対する色差変化を表したものである。尚、横軸で「なし」とあるのは、誘電体膜がない従来例に対応する。
【０１０１】
図７から分かるように、誘電体膜の膜厚が大きいと色差は小さくなる傾向にある。図で、色差（ΔｘおよびΔｙ）が±０．０３以下となる範囲を見ると、誘電体膜の膜厚は、０．５μｍ以上であることが好ましい。一方、誘電体膜の膜厚が大きくなりすぎると、成膜が困難になるなどの問題が発生する。したがって、膜厚は、０．５μｍ以上で２．０μｍ以下あることがより好ましい。また、膜厚が１．０μｍ以上で２．０μｍ以下であれば、色差を一層小さくすることができるのでさらに好ましい。
【０１０２】
本発明の誘電体膜としては、ケイ素（Ｓｉ）、酸素（Ｏ）、窒素（Ｎ）およびアルミニウム（Ａｌ）よりなる群から選ばれる少なくとも２つの元素で構成される無機化合物が好ましく用いられる。特に、酸化ケイ素（ＳｉＯｘ）、窒化ケイ素（ＳｉｘＮｙ）、酸窒化ケイ素（ＳｉＯｘＮｙ）、窒化アルミニウム（ＡｌＮｘ）、酸窒化アルミニウム（ＡｌＯｘＮｙ）またはサイアロン（ＳｉＡｌＯｘＮｙ）などが好ましく用いられる。これらの無機化合物では、各成分の比を適宜調整することによって、所望の屈折率の膜とすることが可能である。尚、これらの膜は、例えば、プラズマＣＶＤ（Ｃｈｅｍｉｃａｌ  Ｖａｐｏｒ  Ｄｅｐｏｓｉｔｉｏｎ）法またはスパッタ法によって成膜することができる。
【０１０３】
また、誘電体膜は、金属酸化物の微粒子がバインダーに分散された構造を有していてもよい。この場合、金属酸化物の屈折率を適当に選択することによって、所望の屈折率を有する誘電体膜を得ることができる。
【０１０４】
例えば、金属酸化物として、酸化チタン（ＴｉＯ２）、酸化ジルコニウム（ＺｒＯ２）、酸化亜鉛（ＺｎＯ２）および酸化セリウム（ＣｅＯ２）などが挙げられる。
【０１０５】
バインダーは、例えば、２−ヒドロキシエチル（メタ）アクリレート、２−ヒドロキシプロピル（メタ）アクリレート、ヒドロキシブチルアクリレート、２−ヒドロキシ−３−フェノキシプロピルアクリレート、カルボキシポリカプロラクトンアクリレート、アクリル酸、メタクリル酸およびアクリルアミドなどの単官能（メタ）アクリレート並びにペンタエリスリトールトリアクリレート、エチレングリコールジアクリレートおよびペンタエリスリトールジアクリレートモノステアレートなどのジアクリレート、トリメチロールプロパントリアクリレートおよびペンタエリスリトールトリアクリレートなどのトリ（メタ）アクリレート、ペンタエリスリトールテトラアクリレート誘導体およびジペンタエリスリトールペンタアクリレートなどの多官能（メタ）アクリレートなどのモノマーを重合して形成することができる。
【０１０６】
また、上記のモノマーの重合体の他に、フェノール樹脂、尿素樹脂、ジアリルフタレート樹脂、メラミン樹脂、グアナミン樹脂、不飽和ポリエステル樹脂、ポリアミド樹脂、ポリイミド樹脂、ポリウレタン樹脂、エポキシ樹脂、アミノアルキッド樹脂、メラミン−尿素共縮合樹脂、ケイ素樹脂およびポリシロキサン樹脂などを用いてバインダーを形成することもできる。
【０１０７】
但し、誘電体膜として、有機化合物を用いた場合には、有機膜中に含まれる水分が有機ＬＥＤ素子中に拡散して非発光領域を形成しないようにすることが必要となる。また、有機ＬＥＤ表示装置の製造工程で行われるフォトリソ工程に耐性のあるものを選択することも重要である。
【０１０８】
次に、誘電体膜を設けた場合の光の干渉について説明する。
【０１０９】
図１の有機ＬＥＤ素子１に電圧を印加すると、有機層５内の正孔輸送層に陽極４から正孔が注入される。この正孔は、次に発光層に移動する。一方、陰極６からは、有機層５内の電子輸送層に電子が注入される。そして、発光層中に電子が拡散する。その後、発光層内で正孔と電子が再結合すると、放出されたエネルギーによって、発光層内の発光材料や蛍光分子が励起される。そして、励起分子が基底状態に戻る際に放出されるエネルギーが発光という形で現れる。
【０１１０】
図１で、発光領域から放射された光には、有機ＬＥＤ素子７の前方（図の下方向）に向かう光４１の他に、一旦背面方向（図の上方向）に向かった後、陰極６で反射されてから前方に向かう光４２もある。
【０１１１】
本実施の形態においては、誘電体層３、陽極４および有機層５を構成する材料の間に、上記の（１）式および（２）式の関係が成立する。すなわち、これらの間の屈折率差は小さいものとなっている。一方、透明基板２と誘電体膜３との屈折率差はこれらに比較して大きく、界面に大きな屈折率段差を生じる。例えば、無機ガラスの屈折率は１．５５程度であり、ポリマーも同程度（例えば、ポリカーボネートの屈折率は１．５８）である。このため、陰極６で反射されて前方に向かった光４２の一部（図１の光４３）は、誘電体膜３と透明基板２との界面で反射される。その後、背面方向に向かい、再び陰極６で反射されて前方に向かう。また、光４２の一部（図１の光４４）も、誘電体膜３と透明基板２との界面で反射されて背面方向に向かった後に、再び、陰極６で反射されて前方に向かう。
【０１１２】
干渉によって色度の角度依存性に影響を与える光は、主として、上記の４種類（光４１，４２，４３，４４）である。すなわち、これ以上反射する光については、強度が弱くなるので、角度依存性に殆ど影響しなくなると考えてよい。
【０１１３】
図１の有機ＬＥＤ表示装置１では、透明基板２と陽極４との間に誘電体膜３を設けているので、前方に向かう光の発光位置から反射面までの距離は、図３５に示す従来の構成より長くなる。すなわち、光４３と光４４の光路長が従来より長くなるので、光４１，４２，４３，４４の干渉によって得られる変調スペクトルは、従来の変調スペクトルに比較して短周期で振幅の小さいものとなる。
【０１１４】
一般に、光の強度は、波長λに依存した光の強弱となって観察者に視認される。すなわち、ある波長の光は強く認識されるのに対して、別の波長の光は弱く認識される。例えば、従来の有機ＬＥＤ表示装置において、観察者が基板の法線方向から徐々に角度を大きくしてディスプレイを見ると、５５０ｎｍ〜６００ｎｍの波長域における吸収が大きくなる結果、白色光は徐々に黄色味を帯びて見えるようになる。
【０１１５】
ここで、観察者が実際にディスプレイを見たときの発光スペクトルは、図１における４種の光（４１，４２，４３，４４）を重ね合わせた合成波の発光スペクトルに等しいと考えられる。上述したように、本発明によれば、誘電体膜を設けることによって、上記の４種の光の干渉によって得られる変調スペクトルを短周期で振幅の小さいものとすることができる。これにより、視野角に依存して特定波長の光の強度が増減する傾向が低減された発光スペクトルを得ることができるので、視野角に応じて色度が変化するのを抑制することが可能となる。
【０１１６】
以上のことは、図２の有機ＬＥＤ表示装置１１、および、図３の有機ＬＥＤ表示装置２１についても同様である。
【０１１７】
図２の有機ＬＥＤ表示装置１１において、発光領域から放射された光には、有機ＬＥＤ素子１７の前方（図の上方向）に向かう光５１の他に、一旦背面方向（図の下方向）に向かった後、陽極１３と不透明基板１２の界面で反射されてから前方に向かう光５２もある。
【０１１８】
ところで、誘電体膜１８と封止部材１９との間は、真空（屈折率１）または不活性ガス雰囲気となっている。したがって、不透明基板１２で反射されて前方に向かった光５２の一部（図２の光５３）は、誘電体膜１８の表面で反射される。その後、背面方向に向かい、再び不透明基板１２で反射されて前方に向かう。
【０１１９】
尚、光５２の一部（図２の光５４）についても、誘電体膜１８の表面で反射されて背面方向に向かった後に、不透明基板１２で反射されて前方に向かうものがある。しかし、この場合、不透明基板１２で２回反射される光５４の強度は非常に小さいものとなるので、他の光（５１，５２，５３）に比較すると影響は小さいと考えられる。
【０１２０】
以上より、干渉によって色度の角度依存性に影響を与える光は、主として、上記の３種類（光５１，５２，５３）である。
【０１２１】
図２の有機ＬＥＤ表示装置１１では、陰極１６の上に誘電体膜１８を設けているので、前方に向かう光の発光位置から反射面までの距離は、誘電体膜１８を設けない場合に比較すると、誘電体膜１８の膜厚分だけ長くなる。したがって、光５３による干渉は、従来に比べて短周期で振幅の小さいものとなるので、図１の例と同様に、視野角に応じて色度が変化するのを抑制することができる。
【０１２２】
尚、図２で、陽極１３を不透明電極とした場合には、発光領域から出た光は陽極１３と有機層１４との界面で反射されて前方へ向かう。したがって、この場合には、有機層１４の屈折率ｎ１′、陰極１６の屈折率ｎ２′および誘電体膜１８の屈折率ｎ３′の間に、４５０ｎｍ〜６５０ｎｍの波長域において、
｜ｎ３′−ｎ２′｜≦０．２５、および
｜ｎ１′−ｎ２′｜≦０．２０
の関係が成立すればよい。
【０１２３】
また、図２の例では、誘電体膜１８と封止部材１９との間に、視認性向上のための有機膜（例えば、感光性エポキシ樹脂からなる膜など。）が設けられていてもよい。この場合、誘電体膜１８と有機膜との間に屈折率段差が生じるので、図４に示すように、光５３´，５４´は、誘電体膜１８と有機膜５５との界面で反射する。すなわち、図２と同様の反射となる。
【０１２４】
また、図３の有機ＬＥＤ表示装置２１において、発光領域から放射された光には、有機ＬＥＤ素子２１の陽極２４側（図の下方向）に向かう光６１と、陰極２７側（図の上方向）に向かう光６２とがある。そして、光６１の一部は、透明基板２２と第１の誘電体膜２３の界面で反射されて陰極２７側に向かう（光６３）。また、光６２の一部は、第２の誘電体膜２９の表面で反射されて陽極２４側に向かう（光６４）。さらに、光６３の一部は、第２の誘電体膜２９の表面で反射されて陽極２４側に向かう（光６５）。また、光６４の一部は、さらに透明基板２２と第１の誘電体膜２３の界面で反射されて陰極２７側に向かう（光６６）。
【０１２５】
干渉によって色度の角度依存性に影響を与える光は、主として、上記の６種類（光６１，６２，６３，６４，６５，６６）である。
【０１２６】
図３の有機ＬＥＤ表示装置２１では、透明基板２２と陽極２４との間に第１の誘電体膜２３を設けているので、陽極２４側に向かう光の発光位置から反射面までの距離は、第１の誘電体膜２３を設けない場合に比較すると、第１の誘電体膜２３の膜厚分だけ長くなる。また、有機ＬＥＤ表示装置２１は、陰極２７の上に第２の誘電体膜２９を設けているので、陰極２７側に向かう光の発光位置から反射面までの距離は、第２の誘電体膜２９を設けない場合に比較すると、第２の誘電体膜２９の膜厚分だけ長くなる。したがって、光６３，６４，６５，６６による干渉は、従来に比べて短周期で振幅の小さいものとなるので、図１の例と同様に、視野角に応じて色度が変化するのを抑制することが可能となる。
【０１２７】
図３の例では、誘電体膜２９と封止部材３０との間に、視認性向上のための有機膜（例えば、感光性エポキシ樹脂からなる膜など。）が設けられていてもよい。この場合、誘電体膜２９と有機膜との間に屈折率段差が生じるので、図５に示すように、光６４´，６５´，６６´は、誘電体膜２９と有機膜６７との界面で反射する。すなわち、図３と同様の反射となる。
【０１２８】
尚、図２および図３において、有機層（１４，２５）と陰極（１６，２７）との間に設けられる電子注入層（１５，２６）の膜厚は数Å程度と極薄い。このため、電子注入層（１５，２６）が色差に与える影響は殆ど無視できると考えられるので、この層について屈折率を問題とする必要はない。
【０１２９】
以上述べたように、陽極および陰極の少なくとも一方を透明電極とし、有機層とは反対側でこの透明電極に接する誘電体層を設けることによって、色度の視野角依存性に優れた有機ＬＥＤ表示装置を得ることができる。
【０１３０】
すなわち、本実施の形態で示したように、所定の屈折率および膜厚を有する誘電体膜を設けることによって、陽極、有機層および陰極などの有機ＬＥＤ素子を構成する各膜の屈折率や膜厚を厳密に制御する必要性をなくすことができる。また、誘電体膜は、膜中で略一様な屈折率を有するものであればよく、膜厚方向に屈折率が連続的に変化するなどの措置を講ずる必要もない。さらに、本実施の形態では、視野角による色度変化を白色光で評価しているので、他の色についても同様の効果が得られることは明白である。したがって、本発明によれば、各色について視野角による色度変化の小さいディスプレイを簡便に提供することが可能となる。
【０１３１】
尚、本発明は上記実施の形態に限定されるものではなく、本発明の趣旨を逸脱しない範囲内において、種々変形して実施することができる。例えば、誘電体膜の表面に凹凸を付すことによって、干渉による色度変化をさらに抑制することができる。
【０１３２】
以下、本発明の実施例について述べる。
【０１３３】
実施例
有機ＬＥＤ表示装置の構成を図８のようにした。すなわち、有機ＬＥＤ表示装置７１は、ガラス基板７２の上に、誘電体膜７３、ＩＴＯ（膜厚１５０ｎｍ）７４、有機層７５およびアルミニウム膜（膜厚１００ｎｍ）７６がこの順に積層された構造を有している。また、有機層７５は、ＩＴＯ７４の側から順に、正孔輸送層（膜厚５０ｎｍ）７７、青色発光層（膜厚３０ｎｍ）７８、黄色発光層（膜厚３０ｎｍ）７９および電子輸送層（膜厚２０ｎｍ）８０からなる。
【０１３４】
正孔輸送層７７としては、出光興産株式会社製のＨＴ３２０を用いた。また、青色発光層７８としては、発光層ホストとしてのＢＨ１２０（出光興産株式会社製）に、青色ドーパントであるＢＤ０２（出光興産株式会社製）をドーピングしたものを用いた。また、黄色発光層７９としては、発光層ホストとしてのＢＨ１２０に、黄色ドーパントであるＹＤ１０３（出光興産株式会社製）をドーピングしたものを用いた。さらに、電子輸送層８０として、トリス（８−キノリノラート）アルミニウム錯体（Ａｌｑ３）を用いた。
【０１３５】
図９は、各構成材料の屈折率を比較した図である。尚、屈折率の測定は、分光エリプソメトリー（Ｊ．Ａ．Ｗｏｏｌｌａｍ社製  ＷＶＡＳＥ３２）により行った。図から分かるように、４５０ｎｍ〜６５０ｎｍの波長域において、ＩＴＯの屈折率ｎＩＴＯと、正孔輸送層の屈折率ｎα、青色発光層の屈折率ｎβ、黄色発光層の屈折率ｎγおよび電子輸送層の屈折率ｎδとの間には、式（２）の関係、すなわち、
｜ｎＩＴＯ−ｎα｜≦０．２０
｜ｎＩＴＯ−ｎβ｜≦０．２０
｜ｎＩＴＯ−ｎγ｜≦０．２０
｜ｎＩＴＯ−ｎδ｜≦０．２０
が成立する。
【０１３６】
図８で、発光位置は、青色および黄色のいずれについても青色発光層７８と黄色発光層７９の界面であると仮定した。また、誘電体膜７３の屈折率をＩＴＯ７４の屈折率と同じであるとした。
【０１３７】
図１０〜図１３は、それぞれ誘電体膜の膜厚を０．３μｍ、０．５μｍ、１．０μｍおよび２．０μｍとし、自作のソフトを用いたシミュレーションによって、視野角に対する変調スペクトルの変化を求めた結果を示したものである。尚、視野角は、パネルの法線方向に対して、０度、２０度、４０度および６０度と変化させた。
【０１３８】
変調スペクトルは、具体的には次のようにして求めた。但し、図８で、アルミニウム膜での反射は２回までとし、３回以上の反射は無視して光８１，８２，８３，８４の間の干渉のみを考えた。また、ガラス基板７２の裏面での反射は考慮しないこととした。
【０１３９】
図３２は、図８の光８１の光路をより具体的に示したものである。但し、有機層７５は、正孔輸送層７７、青色発光層７８、黄色発光層７９および電子輸送層８０を省略して示している（以下に述べる図３３〜図３５についても同様。）。図３２に示すように、アルミニウム膜７６から距離ｄ０に発光位置があるとして、光８１の発光位置からの出射方向と、有機層７５に垂直な方向とがなす角度をθ１１とする。また、光８１の有機層７５、ＩＴＯ７４、誘電体膜７３およびガラス基板７２からの出射角を、それぞれθ１２，θ１３，θ１４およびθ１５とする。
【０１４０】
図３３は、図８の光８２の光路をより具体的に示したものである。図３２と同様に、アルミニウム膜７６から距離ｄ０に発光位置があるとする。そして、光８２の発光位置からの出射方向と、有機層７５に垂直な方向とがなす角度をθ２０とする。また、光８２のアルミニウム膜７６での反射角をθ２１とし、光８２の有機層７５、ＩＴＯ７４、誘電体膜７３およびガラス基板７２からの出射角を、それぞれθ２２，θ２３，θ２４およびθ２５とする。
【０１４１】
図３４は、図８の光８３の光路をより具体的に示したものである。図３２と同様に、アルミニウム膜７６から距離ｄ０に発光位置があるとする。そして、光８３の発光位置からの出射方向と、有機層７５に垂直な方向とがなす角度をθ３１とする。また、光８２の有機層７５、ＩＴＯ７４、誘電体膜７３およびガラス基板７２からの出射角を、それぞれθ３２，θ３３，θ３４およびθ３５とする。
【０１４２】
図３５は、図８の光８４の光路をより具体的に示したものである。図３２と同様に、アルミニウム膜７６から距離ｄ０に発光位置があるとする。そして、光８４の発光位置からの出射方向と、有機層７５に垂直な方向とがなす角度をθ４０とする。また、光８４のアルミニウム膜７６での反射角をθ４１とし、光８４の有機層７５、ＩＴＯ７４、誘電体膜７３およびガラス基板７２からの出射角を、それぞれθ４２，θ４３，θ４４およびθ４５とする。
【０１４３】
また、図３２〜図３５において、有機層７５の屈折率をｎ１、膜厚をｄ１、ＩＴＯ７４の屈折率をｎ２、膜厚をｄ２、誘電体膜７３の屈折率をｎ３、膜厚をｄ３、ガラス基板７２の屈折率をｎ４、厚さをｄ４とする。
【０１４４】
光８１，８２では、
ｓｉｎθｉ１／ｓｉｎθｉ５＝１／ｎ１    （ｉ＝１または３）
の関係が成立する。
【０１４５】
また、光８２，８３では、
ｓｉｎθｉ１＝ｓｉｎθｊ１    （ｉ＝１または３、ｊ＝２または４）より、
θｊ０＝πθｉ１
の関係が成立する。
【０１４６】
さらに、有機層７５、ＩＴＯ７４、誘電体膜７３およびガラス基板７２のそれぞれを通る光についてスネルの法則が成立するので、
ｓｉｎθｉｋ／ｓｉｎθｉｋ＋１＝ｎｋ＋１／ｎｋ
（ｉ＝１，２，３または４、ｋ＝１，２，３または４）
となる。
【０１４７】
次に、図８で光８１のみが外部に取り出されたと仮定したときのスペクトル（以下、元発光スペクトルと称す。）をＩ（λ）ｅｉωｔ（但し、ω＝２πｃ／λ、ｃ：高速）として、４種の光（８１，８２，８３，８４）の各位相を考える。
【０１４８】
光８１について、有機層７５における光路長をＬ１１、ＩＴＯ７４における光路長をＬ１２、誘電体膜７３における光路長をＬ１３、ガラス基板７２における光路長をＬ１４とすると、これらはそれぞれ次式で表される。
【０１４９】
Ｌ１１＝（ｄ１ｄ０）／ｃｏｓθ１１
Ｌ１２＝ｄ２／ｃｏｓθ１２
Ｌ１３＝ｄ３／ｃｏｓθ１３
Ｌ１４＝ｄ４／ｃｏｓθ１４
【０１５０】
したがって、波長λにおける光８１の発光スペクトルは、
Ｉ１ｏｕｔ（λ，ｔ）＝Ｉ（λ）ｅｘｐ［ｉ｛ωｔ・２πΣ（Ｌ１ｋ／λ）｝］
（ｋ＝１，２，３または４、ｔ：時間）
で表される。
【０１５１】
また、光８２について、有機層７５における光路長をＬ２１、ＩＴＯ７４における光路長をＬ２２、誘電体膜７３における光路長をＬ２３、ガラス基板７２における光路長をＬ２４とすると、これらはそれぞれ次式で表される。
【０１５２】
Ｌ２１＝２ｄ０／ｃｏｓ（πθ２１）＋（ｄ１ｄ０）／ｃｏｓθ２１
Ｌ２２＝ｄ２／ｃｏｓθ２２
Ｌ２３＝ｄ３／ｃｏｓθ２３
Ｌ２４＝ｄ４／ｃｏｓθ２４
【０１５３】
したがって、光８２の発光スペクトルは、
Ｉ２ｏｕｔ（λ，ｔ）＝Ｉ（λ）ｅｘｐ［ｉ｛ωｔ・２πΣ（Ｌ２ｋ／λ）｝］
（ｋ＝１，２，３または４、ｔ：時間）
で表される。
【０１５４】
また、光８３について、有機層７５における光路長をＬ３１、ＩＴＯ７４における光路長をＬ３２、誘電体膜７３における光路長をＬ３３、ガラス基板７２における光路長をＬ３４とすると、これらはそれぞれ次式で表される。
【０１５５】
Ｌ３１＝２ｄ０／ｃｏｓ（πθ３１）＋３（ｄ１ｄ０）／ｃｏｓθ３１
Ｌ３２＝３ｄ２／ｃｏｓθ３２
Ｌ３３＝３ｄ３／ｃｏｓθ３３
Ｌ３４＝３ｄ４／ｃｏｓθ３４
【０１５６】
したがって、光８３の発光スペクトルは、
Ｉ３ｏｕｔ（λ，ｔ）＝Ｉ（λ）ｅｘｐ［ｉ｛ωｔ・２πΣ（Ｌ３ｋ／λ）｝］
（ｋ＝１，２，３または４、ｔ：時間）
で表される。
【０１５７】
さらに、光８４について、有機層７５における光路長をＬ４１、ＩＴＯ７４における光路長をＬ４２、誘電体膜７３における光路長をＬ４３、ガラス基板７２における光路長をＬ４４とすると、これらはそれぞれ次式で表される。
【０１５８】
Ｌ４１＝４ｄ０／ｃｏｓ（πθ３１）＋３（ｄ１ｄ０）／ｃｏｓθ３１
Ｌ４２＝３ｄ２／ｃｏｓθ３２
Ｌ４３＝３ｄ３／ｃｏｓθ３３
Ｌ４４＝３ｄ４／ｃｏｓθ３４
【０１５９】
したがって、光８４の発光スペクトルは、
Ｉ４ｏｕｔ（λ，ｔ）＝Ｉ（λ）ｅｘｐ［ｉ｛ωｔ・２πΣ（Ｌ４ｋ／λ）｝］
（ｋ＝１，２，３または４、ｔ：時間）
で表される。
【０１６０】
以上より、光（８１，８２，８３，８４）が干渉して、実際に観測される発光スペクトルは、
Ｉｔｏｔａｌ＝（λ，ｔ，θ）＝ΣＩｋｏｕｔ    （ｋ＝１，２，３または４）
となる。
【０１６１】
また、ｄ０および元発光スペクトルは、４種の光（８１，８２，８３，８４）について、上記の角度を変えて発光スペクトルを求めることにより決定される。すなわち、ｄ０および元発光スペクトルは、何れの角度においても上記の各計算式を満足するものとなる。そして、変調スペクトルは、元発光スペクトルで発光スペクトルを割ることにより得られる。
【０１６２】
図１４〜図１７は、誘電体膜の膜厚が０．３μｍ、０．５μｍ、１．０μｍおよび２．０μｍである場合について、視野角に対する発光スペクトルの変化を示したものである。視野角は、図１０〜図１３と同様に、パネルの法線方向に対して、０度、２０度、４０度および６０度と変化させた。
【０１６３】
図１８〜図２１に、図１４〜図１７の発光スペクトルより得られた色度の視野角依存性を示す。
【０１６４】
図２２〜図２６は、誘電体膜の屈折率を変えたときの視野角に対する変調スペクトルの変化を示したものである。視野角は、パネルの法線方向に対して、０度、２０度、４０度および６０度と変化させた。また、誘電体膜の膜厚は１．０μｍとし、変調スペクトルは、図１０〜図１３と同様にして求めた。誘電体膜の屈折率は、それぞれＩＴＯの屈折率に対して変えており、図２２は、誘電体膜とＩＴＯとが同じ屈折率を有する場合に対応する。
【０１６５】
また、図２７〜図３１は、誘電体膜の屈折率を変えたときの視野角に対する発光スペクトルの変化を示したものである。視野角は、パネルの法線方向に対して、０度、２０度、４０度および６０度と変化させた。尚、誘電体膜の膜厚は１．０μｍとし、発光スペクトルは、図１４〜図１７と同様にして求めた。また、誘電体膜の屈折率は、それぞれＩＴＯの屈折率に対して変えており、図２７は、誘電体膜とＩＴＯとが同じ屈折率を有する場合に対応する。
【０１６６】
比較例
図３６に、図８で誘電体膜７２がない場合の視野角に対する変調スペクトルの変化を示した。視野角は、パネルの法線方向に対して、０度、２０度、４０度および６０度と変化させた。これは、従来の有機ＬＥＤ表示装置における変調スペクトルに対応する。
【０１６７】
また、図３７に、図３６と同様の構造について、視野角に対する発光スペクトルの変化を示した。尚、変調スペクトルおよび発光スペクトルは、上記実施例と同様にして求めた。視野角は、パネルの法線方向に対して、０度、２０度、４０度および６０度と変化させており、視野角が大きくなると黄色味が次第に増えて行くことが分かる。
【０１６８】
さらに、図３８に、図３７の発光スペクトルから得られた色度の視野角依存性を示した。
【図面の簡単な説明】
【０１６９】
【図１】実施の形態の第１の有機ＬＥＤ表示装置の断面模式図の一例
【図２】実施の形態の第２の有機ＬＥＤ表示装置の断面模式図の一例
【図３】実施の形態の第３の有機ＬＥＤ表示装置の断面模式図の一例
【図４】実施の形態の第２の有機ＬＥＤ表示装置の断面模式図の他の例
【図５】実施の形態の第３の有機ＬＥＤ表示装置の断面模式図の他の例
【図６】実施の形態の図１の有機ＬＥＤ表示装置について、４５０ｎｍ〜６５０ｎｍの波長域での誘電体膜の屈折率に対する色差変化を表した図。
【図７】実施の形態の図６の有機ＬＥＤ表示装置について、４５０ｎｍ〜６５０ｎｍの波長域での誘電体膜の膜厚に対する色差変化を表した図。
【図８】実施例における有機ＬＥＤ表示装置の断面模式図
【図９】実施例の図８の有機ＬＥＤ表示装置について、各構成材料の屈折率を比較した図。
【図１０】実施例（電体膜の膜厚が０．３μｍ）で視野角に対する変調スペクトルの変化を示す図
【図１１】実施例（電体膜の膜厚が０．５μｍ）で視野角に対する変調スペクトルの変化を示す図
【図１２】実施例（電体膜の膜厚が１．０μｍ）で視野角に対する変調スペクトルの変化を示す図
【図１３】実施例（電体膜の膜厚が２．０μｍ）で視野角に対する変調スペクトルの変化を示す図
【図１４】実施例（誘電体膜の膜厚が０．３μｍ）で視野角に対する発光スペクトルの変化を示す図
【図１５】実施例（誘電体膜の膜厚が０．５μｍ）で視野角に対する発光スペクトルの変化を示す図
【図１６】実施例（誘電体膜の膜厚が１．０μｍ）で視野角に対する発光スペクトルの変化を示す図
【図１７】実施例（誘電体膜の膜厚が２．０μｍ）で視野角に対する発光スペクトルの変化を示す図
【図１８】実施例（誘電体膜の膜厚が０．３μｍ）で色度の視野角依存性を示す図
【図１９】実施例（誘電体膜の膜厚が０．５μｍ）で色度の視野角依存性を示す図
【図２０】実施例（誘電体膜の膜厚が１．０μｍ）で色度の視野角依存性を示す図
【図２１】実施例（誘電体膜の膜厚が２．０μｍ）で色度の視野角依存性を示す図
【図２２】実施例（誘電体膜の屈折率がＩＴＯと同じ）で視野角に対する変調スペクトルの変化を示す図
【図２３】実施例（誘電体膜の屈折率がＩＴＯの０．８倍）で視野角に対する変調スペクトルの変化を示す図
【図２４】実施例（誘電体膜の屈折率がＩＴＯの０．９倍）で視野角に対する変調スペクトルの変化を示す図
【図２５】実施例（誘電体膜の屈折率がＩＴＯの１．２倍）で視野角に対する変調スペクトルの変化を示す図
【図２６】実施例（誘電体膜の屈折率がＩＴＯの１．３倍）で視野角に対する変調スペクトルの変化を示す図
【図２７】実施例（誘電体膜の屈折率がＩＴＯと同じ）で視野角に対する発光スペクトルの変化を示す図
【図２８】実施例（誘電体膜の屈折率がＩＴＯの０．８倍）で視野角に対する発光スペクトルの変化を示す図
【図２９】実施例（誘電体膜の屈折率がＩＴＯの０．９倍）で視野角に対する発光スペクトルの変化を示す図
【図３０】実施例（誘電体膜の屈折率がＩＴＯの１．２倍）で視野角に対する発光スペクトルの変化を示す図
【図３１】実施例（誘電体膜の屈折率がＩＴＯの１．３倍）で視野角に対する発光スペクトルの変化を示す図
【図３２】実施例で、図８の有機ＬＥＤ表示装置から出射される光の光路を示す図
【図３３】実施例で、図８の有機ＬＥＤ表示装置から出射される光の光路を示す図
【図３４】実施例で、図８の有機ＬＥＤ表示装置から出射される光の光路を示す図
【図３５】実施例で、図８の有機ＬＥＤ表示装置から出射される光の光路を示す図
【図３６】比較例で視野角に対する変調スペクトルの変化を示す図
【図３７】比較例で視野角に対する発光スペクトルの変化を示す図
【図３８】比較例で色度の視野角依存性を示す図
【図３９】従来の有機ＬＥＤ表示装置の断面模式図
【符号の説明】
【０１７０】
１，１１，２１，７１，９１  有機ＬＥＤ表示装置
２，２２  透明基板
３，１８，７３  誘電体膜
４，１３，２４  陽極
５，１４，２５，７５  有機層
６，１６，２７  陰極
７，１７，２８  有機ＬＥＤ素子
８，１９，３０  封止部材
９，２０，３１  電源
１２  不透明基板
１５，２６  電子注入層
２３  第１の誘電体膜
２９  第２の誘電体膜
５５，６７，９４  有機膜
７２，９２  ガラス基板
７４，９３  ＩＴＯ
７６，９５  アルミニウム膜
７７  正孔輸送層
７８  青色発光層
７９  黄色発光層
８０  電子輸送層
【図１】
2006338954.tif 000003
【図２】
2006338954.tif 000004
【図３】
2006338954.tif 000005
【図４】
2006338954.tif 000006
【図５】
2006338954.tif 000007
【図６】
2006338954.tif 000008
【図７】
2006338954.tif 000009
【図８】
2006338954.tif 000010
【図９】
2006338954.tif 000011
【図１０】
2006338954.tif 000012
【図１１】
2006338954.tif 000013
【図１２】
2006338954.tif 000014
【図１３】
2006338954.tif 000015
【図１４】
2006338954.tif 000016
【図１５】
2006338954.tif 000017
【図１６】
2006338954.tif 000018
【図１７】
2006338954.tif 000019
【図１８】
2006338954.tif 000020
【図１９】
2006338954.tif 000021
【図２０】
2006338954.tif 000022
【図２１】
2006338954.tif 000023
【図２２】
2006338954.tif 000024
【図２３】
2006338954.tif 000025
【図２４】
2006338954.tif 000026
【図２５】
2006338954.tif 000027
【図２６】
2006338954.tif 000028
【図２７】
2006338954.tif 000029
【図２８】
2006338954.tif 000030
【図２９】
2006338954.tif 000031
【図３０】
2006338954.tif 000032
【図３１】
2006338954.tif 000033
【図３２】
2006338954.tif 000034
【図３３】
2006338954.tif 000035
【図３４】
2006338954.tif 000036
【図３５】
2006338954.tif 000037
【図３６】
2006338954.tif 000038
【図３７】
2006338954.tif 000039
【図３８】
2006338954.tif 000040
【図３９】
2006338954.tif 000041